(57)【要約】【課題】インジウムの粉塵暴露を防止すると共に、低コストで水酸化インジウム粉を乾燥させることが可能な水酸化インジウム粉の製造方法を提供する。【解決手段】水酸化インジウムスラリーに酸を添加し、水酸化インジウムスラリーの固形分率を変化させることなく、水酸化インジウムスラリーの粘度を所定値以下とすることができるので、時間を短縮して水酸化インジウムスラリーの噴霧乾燥を行うことができる。【選択図】なし【特許請求の範囲】
【請求項１】
水酸化インジウム粉を生成させる水酸化インジウム粉の生成工程と、
生成させた水酸化インジウム粉を回収する水酸化インジウム粉の回収工程と、
回収した水酸化インジウム粉を乾燥する水酸化インジウム粉の乾燥工程と
を有する水酸化インジウム粉の製造方法において、
前記乾燥工程では、前記回収した水酸化インジウム粉を含む水酸化インジウムスラリーに酸を添加して、該水酸化インジウムスラリーの粘度を２００ｍＰａ・ｓ以下とし、噴霧乾燥法により該水酸化インジウムスラリーを乾燥することを特徴とする水酸化インジウム粉の製造方法。
【請求項２】
前記水酸化インジウムスラリーのスラリー濃度は３５％〜５０％であることを特徴とする請求項１に記載の水酸化インジウム粉の製造方法。
【請求項３】
前記酸は硝酸であることを特徴とする請求項１又は請求項２に記載の水酸化インジウム粉の製造方法。
【請求項４】
前記乾燥工程では、前記水酸化インジウムスラリーに前記酸を添加して、該水酸化インジウムスラリーのｐＨを６．０〜６．８に調整することを特徴とする請求項１乃至請求項３の何れか１項に記載の水酸化インジウム粉の製造方法。
【発明の詳細な説明】
【技術分野】
【０００１】
本発明は、粒径の均一性に優れ、粒度分布幅の狭い水酸化インジウム粉を得ることができる水酸化インジウム粉の製造方法に関するものである。
【背景技術】
【０００２】
近年、太陽電池用途とタッチパネル用途として透明導電膜の利用が増えており、それに伴いスパッタリングターゲット等の透明導電膜形成用材料の需要が増加している。透明導電膜形成用材料には、主として酸化インジウム系焼結材料が利用されており、その主原料として酸化インジウム粉が用いられている。
【０００３】
スパッタリングターゲットとして利用される酸化インジウム粉は、高純度であることの他に、高密度ターゲットを得るために、できるだけ微細で粒度分布幅が狭いことが望ましい。
【０００４】
酸化インジウム粉は、主に、硝酸インジウム水溶液や塩化インジウム水溶液等の酸性水溶液を、アンモニア水等のアルカリ性水溶液で中和して生じる水酸化インジウムの沈澱を乾燥し仮焼する、いわゆる中和法によって製造される。
【０００５】
中和法では、得られる酸化インジウム粉の凝集を抑制するために、７０℃〜９５℃という高温の硝酸インジウム水溶液にアルカリを添加することで、針状の水酸化インジウム粉を得る方法が提案されている（例えば、特許文献１参照。）。特許文献１に記載の中和法では、得られた針状の水酸化インジウム粉を９０℃〜２６０℃で乾燥した後、５００℃〜９００℃で仮焼することにより、凝集の少ない酸化インジウム粉を得ている。
【０００６】
しかしながら、中和法で製造した酸化インジウム粉は、粒径や粒度分布が不均一となり易く、この酸化インジウム粉を用いたスパッタリングターゲットにおいては、ターゲットの密度が高くなり難く、密度にムラが生じ易いという問題や、スパッタリングの際に異常放電が生じ易いといった問題が生じる。そのため、中和法では、仮焼後に得られた酸化インジウムを、微細且つ均一性よく粉砕しなければならない。
【０００７】
また、中和法では、酸化インジウム粉の製造後に大量の窒素排水が発生するため、排水処理コストが大きくなるという問題がある。
【０００８】
このような問題を改善する方法としては、金属インジウムを電解処理することで水酸化インジウム粉の沈殿を生じさせ、これを仮焼して酸化インジウム粉を製造する方法、いわゆる電解法が提案されている（例えば、特許文献２参照。）。特許文献２に記載の電解法では、中和法に比べて、酸化インジウム粉の製造後の窒素排水量を格段に少なくすることができる他に、酸化インジウム粉の粒径を均一化できる。
【０００９】
酸化インジウム粉を中和法又は電解法の何れかの方法で作製する場合にも、得られた水酸化インジウム粉を含むスラリー（以下、「水酸化インジウムスラリー」ともいう。）を乾燥した後に仮焼することで酸化インジウム粉としており、水酸化インジウムスラリーは、９０℃〜２６０℃で静置して乾燥を行っている（例えば、特許文献１参照。）。
【先行技術文献】
【特許文献】
【００１０】
【特許文献１】特許第３３１４３８８号公報
【特許文献２】特許第２８２９５５６号公報
【発明の概要】
【発明が解決しようとする課題】
【００１１】
しかしながら、静置乾燥により水酸化インジウム粉を乾燥する場合には、酸化インジウム粉への仮焼前又は仮焼後に粉砕を加える必要があり、特定化学物質であるインジウムの粉塵暴露が懸念されている。
【００１２】
本発明の目的は、上記従来技術の問題点に鑑み、特定化学物質であるインジウムの粉塵暴露を防止すると共に、低コストで水酸化インジウム粉を乾燥させることが可能な水酸化インジウム粉の製造方法を提供することにある。
【課題を解決するための手段】
【００１３】
上記目的を達成するための本発明に係る水酸化インジウム粉の製造方法では、水酸化インジウム粉を生成させる水酸化インジウム粉の生成工程と、生成させた水酸化インジウム粉を回収する水酸化インジウム粉の回収工程と、回収した水酸化インジウム粉を乾燥する水酸化インジウム粉の乾燥工程とを有する水酸化インジウム粉の製造方法において、乾燥工程では、回収工程で回収した水酸化インジウム粉を含む水酸化インジウムスラリーに酸を添加して、水酸化インジウムスラリーの粘度を２００ｍＰａ・ｓ以下とし、噴霧乾燥法により水酸化インジウムスラリーを乾燥することを特徴とする。
【発明の効果】
【００１４】
本発明によれば、水酸化インジウム粉を乾燥する際に、水酸化インジウムスラリーに酸を添加することで、水酸化インジウムスラリーの固形分率を変化させることなく、水酸化インジウムスラリーの粘度を２００ｍＰａ・ｓ以下とすることができるので、噴霧乾燥時間を短縮して水酸化インジウムスラリーの乾燥を行うことができる。
【００１５】
また、本発明によれば、噴霧乾燥時間を短縮して水酸化インジウムスラリーの乾燥を行うことができるので、水酸化インジウム粉の製造方法における製造コストの低減を図ることができる。
【００１６】
更に、本発明によれば、従来法のように、水酸化インジウム粉の仮焼前又は仮焼後に粉砕を加える必要がなくなるので、特定化学物質であるインジウムの粉塵暴露を防止することができる。
【図面の簡単な説明】
【００１７】
【図１】ｐＨ調整による水酸化インジウムスラリーの粘度変化の推移を表すグラフを示す図である。
【図２】実施例１及び比較例１で得られた水酸化インジウム粉の粒度分布のグラフを示す図である。
【発明を実施するための形態】
【００１８】
以下、水酸化インジウム粉の製造方法の実施の形態について、図面を参照しながら以下の項目に沿って詳細に説明する。なお、水酸化インジウム粉の製造方法は、以下の実施の形態に限定されるものではなく、本発明の要旨を逸脱しない範囲内において、種々の変更を加えることは可能である。
【００１９】
１．水酸化インジウム粉の製造方法
（１−１）水酸化インジウム粉の生成工程
（１−２）水酸化インジウム粉の回収工程
（１−３）水酸化インジウム粉の乾燥工程
【００２０】
１．水酸化インジウム粉の製造方法
水酸化インジウム粉の製造方法は、水酸化インジウム粉を生成させる水酸化インジウム粉の生成工程と、生成させた水酸化インジウム粉を回収する水酸化インジウム粉の回収工程と、回収した水酸化インジウム粉を乾燥する水酸化インジウム粉の乾燥工程とを有する。
【００２１】
（１−１）水酸化インジウム粉の生成工程
水酸化インジウム粉の生成工程では、硝酸インジウム水溶液や塩化インジウム水溶液等の酸性水溶液を、アンモニア水等のアルカリ性水溶液で中和して水酸化インジウムを沈殿させ生成させる中和法、又は金属インジウムを電解処理することで水酸化インジウムを沈殿させ生成させる電解法により、水酸化インジウム粉を生成させることができる。
【００２２】
水酸化インジウム粉の生成工程では、水酸化インジウム粉の生成に電解法を適用した場合について説明するが、水酸化インジウム粉の生成は、電解法に限定されるものではなく、中和法も適用可能である。
【００２３】
水酸化インジウム粉の生成工程では、陽極と陰極と電解液とを用いた電解反応により、水酸化インジウム粉を生成させる。
【００２４】
陽極としては、例えば、金属インジウム等を用いることができ、酸化インジウム粉への不純物の混入を抑制するために、できるだけ高純度のものが望ましい。
【００２５】
陰極としては、導電性の金属やカーボン電極等を用いることができ、例えば、不溶性のチタンを白金でコーティングしたもの等を用いることができる。
【００２６】
電解液としては、水溶性の硝酸塩、硫酸塩、塩化物塩等の一般的な電解質塩の水溶液を用いることができ、例えば、硝酸アンモニウム水溶液等を用いることができる。電解液として硝酸アンモニウム水溶液を用いた場合には、硝酸イオンやアンモニウムイオンが、酸化インジウム粉を作製する際の仮焼によって窒素化合物として除去されるため、不純物成分の混入を防止することができる。
【００２７】
また、酸化インジウム粉を作製する際の仮焼によって、硝酸イオンやアンモニウムイオンを窒素化合物として除去し、窒素化合物を含む排水の発生を抑制することで、排水処理コストを低減することができる。
【００２８】
一方、電解液として塩化アンモニウムや硫酸アンモニウムを用いた場合には、塩化物イオンや硫酸イオン等の不純物が混入してしまう。従って、電解液としては、硝酸アンモニウム水溶液を用いることが好ましい。
【００２９】
電解液における生成させた水酸化インジウム粉の溶解度は、１０−６ｍｏｌ／Ｌ〜１０−３ｍｏｌ／Ｌの範囲であることが好ましい。溶解度が１０−６ｍｏｌ／Ｌよりも低い場合には、陽極から解け出したインジウムイオンが核化しやすくなるため、水酸化インジウム粉の一次粒子径が微細化する。このため、水酸化インジウム粉では、一次粒子径は比較的均一になるものの、粒子同士の凝集が生じやすくなる。一次粒子の凝集体である二次粒子は、その粒子径をコントロールすることは難しく、結果として粒度分布の幅が広くなってしまう。
【００３０】
一方、電解液における生成させた水酸化インジウム粉の溶解度が１０−３ｍｏｌ／Ｌよりも高い場合には、粒成長が促進されるため、水酸化インジウム粉の一次粒子径が大きくなる。このため、水酸化インジウム粉では、粒子を成長させるほど、成長する粒子としない粒子の間で粒子径の違いが大きくなる。水酸化インジウム粉の粒子径の違いは、凝集の度合いに影響を与えるため、結果として粒度分布の幅が広くなってしまう。
【００３１】
従って、水酸化インジウム粉の生成工程では、水酸化インジウム粉の溶解度を１０−６ｍｏｌ／Ｌ〜１０−３ｍｏｌ／Ｌの範囲内とすることで、適度に一次粒子の成長が促進されるため、凝集が抑制され、粒度分布の幅が広くならず、粒度分布が狭く、粒径が均一な水酸化インジウム粉を得ることができる。
【００３２】
水酸化インジウム粉の生成工程では、水酸化インジウム粉の溶解度が１０−６ｍｏｌ／Ｌ〜１０−３ｍｏｌ／Ｌの範囲内であればよく、電解液の濃度、ｐＨ、液温等により溶解度を制御することができる。
【００３３】
電解液の濃度は、０．１ｍｏｌ／Ｌ〜２．０ｍｏｌ／Ｌの範囲とすることが好ましい。０．１ｍｏｌ／Ｌよりも低いと、電解液の電気伝導度が低下し、電解電圧が上昇するため、通電部が発熱したり、電力コストが高くなったりするなどの問題が生じるため好ましくない。一方、２．０ｍｏｌ／Ｌより高いと、電解によって生成される水酸化インジイウム粉が粗大化する上、粒径のばらつきが大きくなるため好ましくない。従って、電解液の濃度は、０．１ｍｏｌ／Ｌ〜２．０ｍｏｌ／Ｌの範囲とすることが好ましい。
【００３４】
電解液のｐＨは、２．５〜４．０の範囲とすることが好ましい。電解液がｐＨ４．０よりも高くなると、生成する水酸化インジウム粉は、結晶性に乱れが生じ、一次粒子径が微細化し、凝集性を有する粉末になり、結果として粒度分布の幅が広くなってしまう。また、ｐＨ２．５よりも低いと、陰極にメタルのインジウムが析出していまい、水酸化インジウム粉の生産効率が低下する。従って、電解液のｐＨは、２．５〜４．０の範囲とすることが好ましい。また、ｐＨは、硝酸アンモニウムの添加量により調整することができる。
【００３５】
電解液の液温は、２０℃〜６０℃の範囲が好ましい。電解液の温度が２０℃よりも低い場合は、水酸化インジウム粉の結晶性に乱れが生じ、一次粒子径が微細化し、凝集性を有する粉末になり、結果として粒度分布の幅が広くなってしまう。一方、６０℃よりも高い場合は、粒成長が促進されるために、一次粒子径が大きくなる。粒子径の違いは、凝集の度合いに影響を与えるため、結果として、異なる粒子径の水酸化インジウム粉を含む場合には、粒度分布の幅が広くなってしまう。従って、電解液の液温は、２０℃〜６０℃の範囲とすることが好ましい。
【００３６】
水酸化インジウム粉の生成工程では、電解条件は特に限定されないが、電流密度が３Ａ／ｄｍ２〜１５Ａ／ｄｍ２の範囲で行うことが好ましい。電流密度が３Ａ／ｄｍ２より低い場合には、水酸化インジウム粉の生産効率が低下してしまう。電流密度が１５Ａ／ｄｍ２よりも高い場合には、電解電圧が上昇することで液温上昇が生じやすいことや、金属インジウムの表面が不動態化し電解し難くなること等の問題が生じてしまう。従って、水酸化インジウム粉の生成工程では、電流密度を３Ａ／ｄｍ２〜１５Ａ／ｄｍ２とすることが好ましい。
【００３７】
以上のようにして得られた水酸化インジウム粉では、その一次粒子は、粒径がサブミクロン又は数ミクロンの柱状となる。一次粒子が球状である場合には、一次粒子は等方に他の粒子と接触し、密な凝集体（aggregate）を形成しやすいのに対して、一次粒子が柱状である場合には、他の柱状粒子との接触面積が球状粒子に比べ小さくなると考えられるため、粒子間の結合が弱い、軟らかい凝集粒子（agglomerate）を形成しやすくなる。そのため、水酸化インジウム粉では、その一次粒子が柱状であることによって、より粒子間の凝集を抑制することができる。
【００３８】
（１−２）水酸化インジウム粉の回収工程
水酸化インジウム粉の回収工程では、水酸化インジウム粉の生成工程で生成させた水酸化インジウム粉を電解液から固液分離し、分離した水酸化インジウム粉を純水等で洗浄して再び固液分離して回収する。
【００３９】
固液分離方法は、例えば、ロータリーフィルタ、遠心分離、フィルタープレス、加圧濾過、減圧濾過等による濾過を挙げることができるが、回収効率の高いロータリーフィルタの使用が好ましい。なお、洗浄回数は特に限定されず、必要に応じて複数回行う。
【００４０】
なお、中和法を適用して水酸化インジウムを生成させ沈殿させた場合には、水酸化インジウム粉を固液分離し、その後、分離した水酸化インジウム粉を純水で洗浄して再び固液分離して回収する。
【００４１】
（１−３）水酸化インジウム粉の乾燥工程
水酸化インジウム粉の乾燥工程では、水酸化インジウム粉の回収工程で回収した水酸化インジウム粉の乾燥を行い、水酸化インジウム乾燥粉末を得る。水酸化インジウム粉の乾燥を行う際には、水酸化インジウム粉を含むスラリー（以下、「水酸化インジウムスラリー」ともいう。）に酸を添加して、水酸化インジウムスラリーの粘度を所定値以下とし、噴霧乾燥法により水酸化インジウムスラリーを乾燥する。
【００４２】
水酸化インジウム粉の乾燥工程では、水酸化インジウム粉の回収工程で回収した水酸化インジウム粉に純水等を加えて水酸化インジウムスラリーを作製する。水酸化インジウムスラリーのスラリー濃度は、［水酸化インジウム粉質量／（水酸化インジウム粉質量＋純水質量）］×１００（％）で定義され、３５％〜５０％となるように調整される。
【００４３】
酸の種類としては、特に限定されるものではなく、例えば、無機酸、有機酸の何れかを使用することができる。塩素や硫黄等の不純物の混入を回避するためには、硝酸が好ましい。
【００４４】
図１に示すように、水酸化インジウムスラリーのｐＨを変化させると、ｐＨが下がるにつれて粘度が低くなることがわかる。ここで、スプレードライヤにより短時間で噴霧乾燥を行うためには、水酸化インジウムスラリーの粘度を２００ｍＰａ・ｓ以下にする必要がある。図１に示す水酸化インジウムスラリーのｐＨと粘度との関係から、水酸化インジウムスラリーの粘度を２００ｍＰａ・ｓ程度にするためには、水酸化インジウムスラリーのｐＨを６．８程度にする必要があるとわかる。従って、水酸化インジウム粉の乾燥工程では、水酸化インジウムスラリー中の水酸化インジウム質量に対し、ｐＨが６．８以下になるように酸を添加することが好ましい。ｐＨが６．８以下になるように酸を添加することで、水酸化インジウムスラリーのスラリー粘度を、スプレードライヤにより短時間で噴霧乾燥を行うのに適した２００ｍＰａ・ｓ以下にすることができる。
【００４５】
一方、スラリー粘度を２００ｍＰａ・ｓ以下にすることができれば、ｐＨの下限値は特に限定されないが、ｐＨが下がりすぎると水酸化インジウムスラリーが強酸となり、その取り扱いに注意が必要となる。従って、水酸化インジウム粉の乾燥工程では、水酸化インジウムスラリーのｐＨの下限値を、容易に水酸化インジウムスラリーを取り扱えるように、６．０以上にすることが好ましい。ｐＨが６．０〜６．８となるように酸を添加することで、水酸化インジウムスラリーのスラリー粘度を２００ｍＰａ・ｓ以下にすることができると共に、容易に取り扱うことが可能な水酸化インジウムスラリーとすることができる。また、ｐＨが６．０〜６．５となるように酸を添加することで、水酸化インジウムスラリーのスラリー粘度を２０ｍＰａ・ｓ以下に更に下げることができ、且つ取り扱いが容易なスラリーを得ることができる。
【００４６】
水酸化インジウムスラリーのｐＨを上記範囲内とするためには、例えば、水酸化インジウムスラリー中の水酸化インジウム質量に対し、１．４質量％〜３．０質量％の酸を添加するのが適当である。
【００４７】
酸を添加した水酸化インジウムスラリー中には、プラスに帯電した水酸化インジウム粒子間に水素イオン（陽イオン）が存在する。水酸化インジウムスラリー中の水酸化インジウム粒子同士が接近し、凝集しようとする際、この水素イオンが存在することで、イオンと粒子が反発し、粒子同士が凝集することを防いでいると考えられる。そのため、酸を添加した水酸化インジウムスラリーでは、固形分率を変化させることなく、スラリー粘度を２００ｍＰａ・ｓ以下にすることができる。
【００４８】
水酸化インジウム粉の乾燥工程では、水酸化インジウム粉の水分を除去できれば乾燥温度は特に限定されないが、例えば、乾燥温度は８０℃〜１５０℃の範囲が好ましい。乾燥温度が８０℃よりも低い場合には、乾燥が不十分となり、１５０℃よりも高い場合には、水酸化インジウムから酸化インジウムに変化してしまい不都合である。
【００４９】
また、乾燥時間は、水酸化インジウムスラリー量や乾燥温度により異なるが、約４時間〜５時間である。
【００５０】
以上のような水酸化インジウム粉の製造方法では、水酸化インジウム粉を乾燥する際に、水酸化インジウムスラリーに酸を添加することで、水酸化インジウムスラリーの固形分率を変化させることなく、水酸化インジウムスラリーの粘度を２００ｍＰａ・ｓ以下とすることができるので、噴霧乾燥時間を短縮して水酸化インジウムスラリーの乾燥を行い、水酸化インジウム粉（水酸化インジウム乾燥粉末）を得ることができる。
【００５１】
また、水酸化インジウム粉の製造方法では、噴霧乾燥時間を短縮して水酸化インジウムスラリーの乾燥を行うことができるので、水酸化インジウム粉の製造方法における製造コストの低減を図ることができる。
【００５２】
更に、水酸化インジウム粉の製造方法では、従来法のように、水酸化インジウム粉の仮焼前又は仮焼後に解砕又は粉砕する必要がなくなるので、特定化学物質であるインジウムの粉塵暴露を防止することができる。また、水酸化インジウム粉の解砕又は粉砕する必要がなくことで、解砕又は粉砕に伴う粉塵対策のためのコストアップや歩留まり悪化の顕著化といった問題が発生することもない。なお、水酸化インジウム粉の製造方法では、必要に応じて水酸化インジウム粉を所望の粒径とするための解砕又は粉砕を行ってもよいが、解砕又は粉砕を加えることにより、設備費、粉塵対策費やランニングコストを高めてしまう。
【実施例】
【００５３】
以下に示す実施例及び比較例によって本発明を更に詳細に説明するが、本発明は、これらの実施例及び比較例によって何ら限定されるものではない。
【００５４】
＜実施例１＞
（水酸化インジウム粉の製造）
［水酸化インジウム粉の生成］
まず、実施例１では、電解液として用いる硝酸アンモニウム水溶液の濃度を１．０ｍｏｌ／Ｌ、ｐＨを２．５、液温を２０℃に調整することで、水酸化インジウムの溶解度が１０−５ｍｏｌ／Ｌとなるように調整した。また、硝酸アンモニウム水溶液のｐＨは、電解液に加える硝酸量により調整した。
【００５５】
次に、実施例１では、調整した電解液を用いて、水酸化インジウムの電解試作を行った。電解液では、陽極には、純度９９．９９％の金属インジウム板を使用し、陰極には、不溶性Ｔｉ／Ｐｔ電極を使用した。また、実施例１では、電流密度は１０Ａ／ｄｍ２とし、水酸化インジウム粉を３５ｋｇ作製した。
【００５６】
［水酸化インジウム粉の回収］
次に、実施例１では、得られた水酸化インジウム粉を純水で洗浄した後、ロータリーフィルタ（寿工業（株）製、ＲＦＵ−０２Ｂ）と、ろ布（寿工業（株）製、ＫＥ−０２２）とを使用して固液分離し、分離した固形分に純水を加えて、水酸化インジウムスラリーのスラリー濃度が３９％、粘度が７００ｍＰａ・ｓとなるよう調整した。また、水酸化インジウムスラリーのｐＨは７．０であった。
【００５７】
得られた水酸化インジウムスラリーについて、スラリー中の水酸化インジウム粉の粒度分布を、粒度分布計（（株）島津製作所製のレーザー回折式粒子径分布測定装置、ＳＡＬＤ−２２００）を用いて測定したところ、メディアン径（Ｄ５０）が１．２１μｍ、９０％径（Ｄ９０）が２．０７μｍであった。
【００５８】
［水酸化インジウム粉の乾燥］
次に、実施例１では、得られた水酸化インジウムスラリーに、水酸化インジウムの質量に対して２．０７質量％の硝酸を添加して、水酸化インジウムスラリーのｐＨを６．０とし、スプレードライヤ（大川原化工機(株)製、ＦＧＡシリーズ）を使用し、スラリー供給速度２００ｍＬ／ｍｉｎ、乾燥温度９０℃で、約９０．７ｋｇの水酸化インジウムスラリーの乾燥を行った。
【００５９】
実施例１では、硝酸を添加した後の水酸化インジウムスラリーのスラリー粘度は１０ｍＰａ・ｓであった。また、噴霧乾燥時間は４時間３９分であった。
【００６０】
得られた水酸化インジウム乾燥粉末について、その粒度分布を測定したところ、メディアン径（Ｄ５０）が１．２２μｍ、９０％径（Ｄ９０）が２．０５μｍであった。
【００６１】
＜実施例２＞
実施例２では、水酸化インジウムの質量に対して１．５質量％の硝酸を添加して、水酸化インジウムスラリーのｐＨを６．５としたこと以外は実施例１と同様にして、水酸化インジウムスラリーを用いて水酸化インジウム乾燥粉末を作製した。
【００６２】
実施例２では、硝酸を添加した後の水酸化インジウムスラリーのスラリー粘度は１６ｍＰａ・ｓであった。また、噴霧乾燥時間は４時間４０分であった。
【００６３】
得られた水酸化インジウム乾燥粉末について、その粒度分布を測定したところ、メディアン径（Ｄ５０）が１．２４μｍ、９０％径（Ｄ９０）が２．１０μｍであった。
【００６４】
＜実施例３＞
実施例３では、水酸化インジウムの質量に対して１．４質量％の硝酸を添加して、水酸化インジウムスラリーのｐＨを６．８としたこと以外は実施例１と同様にして、水酸化インジウムスラリーを用いて水酸化インジウム乾燥粉末を作製した。
【００６５】
実施例３では、硝酸を添加した後の水酸化インジウムスラリーのスラリー粘度は１９８ｍＰａ・ｓであった。また、噴霧乾燥時間は４時間４２分であった。
【００６６】
得られた水酸化インジウム乾燥粉末について、その粒度分布を測定したところ、メディアン径（Ｄ５０）が１．２３μｍ、９０％径（Ｄ９０）が２．０９μｍであった。
【００６７】
＜実施例４＞
実施例４では、水酸化インジウムの質量に対して４．０質量％の硝酸を添加して、水酸化インジウムスラリーのｐＨを４．０としたこと以外は実施例１と同様にして、水酸化インジウムスラリーを用いて水酸化インジウム乾燥粉末を作製した。
【００６８】
実施例４では、硝酸を添加した後の水酸化インジウムスラリーのスラリー粘度は５ｍＰａ・ｓであった。また、噴霧乾燥時間は４時間３９分であった。
【００６９】
得られた水酸化インジウム乾燥粉末について、その粒度分布を測定したところ、メディアン径（Ｄ５０）が１．２０μｍ、９０％径（Ｄ９０）が２．０１μｍであった。
【００７０】
＜比較例１＞
（水酸化インジウム粉の製造）
［水酸化インジウム粉の生成］
比較例１では、実施例１と同様にして、水酸化インジウム粉を４０ｋｇ作製した。
【００７１】
［水酸化インジウム粉の回収］
次に、比較例１では、実施例１と同様にして、水酸化インジウムスラリーのスラリー濃度が４５％、粘度が１２２０ｍＰａ・ｓとなるよう調整した。なお、水酸化インジウムスラリーのｐＨは７．０であった。
【００７２】
得られた水酸化インジウムスラリーについて、実施例１と同様にして、スラリー中の水酸化インジウム粉の粒度分布を測定したところ、メディアン径（Ｄ５０）が１．２０μｍ、９０％径（Ｄ９０）が１．８８μｍであった。
【００７３】
［水酸化インジウム粉の乾燥］
次に、比較例１では、得られた水酸化インジウムスラリーのスラリー濃度が３５％となるように純水を２５．４ｋｇ添加した後に、実施例１と同様にして、スラリー供給速度２００ｍＬ／ｍｉｎ、乾燥温度９０℃で、約１１４．３ｋｇの水酸化インジウムスラリーの乾燥を行った。
【００７４】
比較例１では、純水を添加した後の水酸化インジウムスラリーのスラリー粘度は２６０ｍＰａ・ｓであった。また、噴霧乾燥時間は６時間２０分であった。
【００７５】
得られた水酸化インジウム乾燥粉末について、その粒度分布を測定したところ、メディアン径（Ｄ５０）が１．２９μｍ、９０％径（Ｄ９０）が２．１３μｍであった。
【００７６】
実施例１乃至実施例４では、水酸化インジウムスラリー中の水酸化インジウム質量に対し、ｐＨが６．８以下となるように酸を添加したことで、水酸化インジウムスラリーのスラリー粘度を２００ｍＰａ・ｓ以下にすることができ、噴霧乾燥時間を４時間〜５時間に短縮できることが確認できた。一方、比較例１では、酸を添加していないため、スラリー粘度が２００ｍＰａ・ｓを越え、噴霧乾燥時間が５時間を越えてしまった。従って、実施例１乃至実施例４より、噴霧乾燥時間を、比較例１の乾燥時間の約７５％以下に短縮できることがわかった。
【００７７】
また、図２に示すように、実施例１及び比較例１の粒度分布は略同等であることが確認でき、噴霧乾燥時間を短縮したとしても、水酸化インジウム乾燥粉末の粒径は何ら影響を受けないことがわかった。
【図１】
2015199628.tif 000002
【図２】
2015199628.tif 000003